Brevet FR2842436A1 — publié le 20040123

i PROCEDE DE PREPARATION DE SUSPENSIONS AQUEUSES DE CHARGES MINERALES. SUSPENSIONS AQUEUSES DE CHARGES MINERALES OBTENUES ET LEURS UTILISATIONS. La présente invention concerne le secteur technique des charges minérales, tels que notamment le domaine papetier et en particulier le couchage du papier et la charge de masse du papier, ou encore les domaines de la peinture, du traitement des eaux comme notamment le domaine des boues d'épuration, de la détergence, de la céramique, des ciments ou des liants hydrauliques, dçs travaux publics, des encres et des vernis, de l'encollage des textiles ou encore tout type d'industrie nécessitant la mise en oeuvre de suspensions pigmentaires concentrées, et concerne plus particulièrement les domaines du papier, du traitement des eaux, de la peinture et de la céramique. De manière plus particulière, l'invention concerne un procédé de préparation de suspensions aqueuses de charges ou pigments minéraux ayant une bonne rhéologie mises en oeuvre dans les divers domaines précités. Pour réaliser les applications industrielles dans les domaines ci-dessus, il est nécessaire de produire des suspensions de charges minérales, notamment des carbonates de calcium, présentant une excellente rhéologie c'est-à-dire disposant d'une viscosité faible pendant la durée de stockage pour en faciliter la manipulation et l'application, de même qu'une teneur en matière minérale la plus élevée possible, afin de diminuer la quantité d'eau manipulée. Lors de la fabrication de ces suspensions aqueuses de charges minérales répondant aux critères précités, certains procédés aboutissent à des suspensions aqueuses faiblement concentrées en matières minérales ou organiques. Il faut alors concentrer ces suspensions pour les proposer à l'utilisateur final qui utilise lesdites suspensions aqueuses ou pour éliminer les solvants présents lorsque ces charges sont mises en oeuvre sous forme de poudre. Un des moyens connus à ce jour est la concentration de ces suspensions par un procédé de filtration, mais ces filtrations aboutissaient jusqu'à ce jour à des gâteaux tellement compacts qu'il est nécessaire d'une part d'ajouter du dispersant après l'étape de filtration et d'autre part de mettre en oeuvre une forte énergie mécanique pour les remettre en suspension ou véhiculer les suspensions concentrées. Ainsi, la demande de brevet WO 00/39029 enseigne à l'homme du métier qu'un procédé pour préparer une suspension aqueuse de carbonate de calcium consiste à poursuivre l'étape de filtration par une étape de concentration thermique puis par une étape de mise en oeuvre d'énergie mécanique pour remettre en suspension les particules minérales, ceci avec l'ajout de dispersant après l'étape de filtration. Confrontée à ce problème d'utilisation supplémentaire d'agent dispersant ou de mise en oeuvre d'une forte énergie mécanique, la Demanderesse a alors trouvé, de manière surprenante que, selon l'invention le procédé de préparation de suspensions aqueuses de matières minérales caractérisé par une filtration en deux étapes distinctes permet de résoudre le problème et donc de pouvoir obtenir une suspension aqueuse de matières minérales directement utilisable après l'étape de filtration, éventuellement suivie d'une compression, sans l'obligation de mettre en oeuvre une étape supplémentaire telle que l'ajout d'agent dispersant après l'étape de concentration ou bien l'utilisation d'énergie mécanique pour la remise en suspension des matières minérales. Ainsi, il est connu (Solid-liquid filtration and séparation technology, A. Rushton, A.S.Ward, R.G.Holdich, 1996; Filtration: Equipment sélection Modelling and process simulation, R.J.Wakeman, E.S.Tarleton, 1999; Pratique de la filtration, J.P.Duroudier, 1999) de filtrer des suspensions ne contenant pas de dispersant mais l'inconvénient est d'aboutir à des gâteaux difficilement redispersables. Il est également connu (JP 53-025646) d'introduire, dans une suspension aqueuse de carbonate de calcium, la moitié de la quantité du dispersant avant de filtrer ladite suspension et de rajouter l'autre moitié après l'étape de filtration pour obtenir une suspension hautement concentrée en carbonate de calcium. L'homme du métier connaît également un autre document (GB 1 482 258) qui révèle un procédé de préparation de suspensions aqueuses de carbonate de calcium précipité (PCC) mettant en oeuvre un dispersant avant l'étape de concentration par une filtration en une seule étape, mais ce procédé présente deux inconvénients majeurs. Le premier consiste en la nécessité de l'utilisation d'une pression supérieure à 17 bars pour pouvoir filtrer ainsi qu'en l'obligation de mettre en oeuvre des appareillages dispersifs bien particuliers pour disperser le gâteau obtenu. Le deuxième inconvénient de ladite méthode réside dans le fait que de grandes quantités de dispersant se retrouvent dans le filtrat générant alors des problèmes d'environnement, d'écologie, de traitement des rejets ou encore de recirculation des eaux utilisées dans le reste du procédé ainsi que générant des problèmes de cot au vu des grandes quantités de dispersant mis en oeuvre. De même le brevet GB 1 463 974, décrit une méthode de filtration à une seule étape aboutissant aux mêmes inconvénients que ceux précités. Ainsi les techniques connus de l'homme du métier le conduisent à utiliser l'agent dispersant soit totalement après la filtration soit la moitié avant l'étape de filtration et l'autre moitié après l'étape de filtration ou alors à utiliser l'agent dispersant avant l'étape de filtration mais avec la nécessité de mettre en oeuvre d'une part une quantité importante d'agent dispersant générant les inconvénients précités et d'autre part un appareillage dispersif bien particulier. De manière générale, toutes ces techniques connues jusqu'à ce jour ont l'inconvénient d'aboutir à une grande difficulté de remise en suspension du gâteau si l'on veut obtenir des suspensions fortement concentrées en matière sèche et disposant d'une bonne rhéologie. Ainsi un des buts de l'invention est de proposer un procédé de préparation de suspensions aqueuses de charges et/ou pigments minéraux ayant une bonne rhéologie, c'est-à-dire de proposer un procédé de préparation de suspensions aqueuses de matières minérales fluides, pompables et transportables par l'utilisateur final immédiatement après l'étape de filtration, éventuellement suivie d'une compression, et ceci pour de faibles quantités de dispersant mis en oeuvre et permettant le contrôle des quantités de dispersant présent dans le filtrat en vue d'obtenir des quantités quasi-nulles de dispersant présent dans le filtrat. Par quantités quasi-nulles de dispersant présent dans le filtrat on entend que la fin de la deuxième étape correspond à l'apparition de dispersant dans le filtrat. Cette apparition de dispersant dans le filtrat est quantifiée par une mesure de conductivité électrique. Ce procédé de préparation, selon l'invention, de suspensions aqueuses de matières minérales fluides, pompables et transportables par l'utilisateur final immédiatement après l'étape de filtration, avec de faibles quantités de dispersant mis en oeuvre et permettant le contrôle des quantités de dispersant présent dans le filtrat se caractérise en ce qu'il comporte une filtration en deux étapes distinctes, éventuellement suivie d'une compression. De manière plus particulière, ces deux étapes distinctes de filtration sont composées d'une première étape o il se forme une pré-couche ne mettant en oeuvre aucun agent dispersant suivie d'une deuxième étape continue à la première en présence d'un ou plusieurs agents dispersants, et de manière encore plus particulière suivie d'une deuxième étape de filtration contenant 0,01 % à 10 %, préférentiellement de 0,1 % à 2 % en poids sec de dispersant par rapport au poids sec de matière minérale à filtrer. Cette pré-couche formée, l'eau de la pré-couche est remplacée, lors de la deuxième étape, par l'eau de la deuxième étape contenant un ou plusieurs agents dispersants de manière à ce que le ou les dispersants soient répartis de manière homogène dans tout le gâteau de filtration. Il est à noter que pendant toute la durée de la filtration, la pression mise en oeuvre a une valeur de l'ordre de celle couramment utilisée dans les procédés de filtration classique. De manière encore plus particulière, ce procédé selon l'invention, se caractérise en ce que la quantité d'agent dispersant présent dans le filtrat est contrôlée et limitée par une mesure en continu de la conductivité électrique du filtrat et en ce que l'étape de filtration est stoppée dès l'instant o la conductivité électrique du filtrat augmente. Cet arrêt de la filtration au moment o la conductivité électrique augmente correspond à une quantité quasi-nulle de dispersant présent dans le filtrat. Ainsi, le procédé selon l'invention permet d'obtenir directement des suspensions aqueuses de matières minérales fluides, pompables et transportables immédiatement après l'étape de filtration, éventuellement suivie d'une compression, avec de faibles quantités de dispersant mis en oeuvre et des quantités quasi-nulles de dispersant présent dans le filtrat. Pour ce faire, le ou les agents dispersants mis en oeuvre sont choisis soit parmi les dispersants couramment utilisés dans le domaine de la mise en suspension des charges minérales tels que par exemple les polyphosphates, les polyacrylates fonctionnarisés ou non, ou tout autre polymère à fonction dispersante, soit parmi les tensio-actifs anioniques, cationiques, non ioniques ou encore zwitterioniques. Le procédé de préparation de suspensions aqueuses de matières minérales selon l'invention se caractérise, en ce que la matière minérale peut être choisie parmi le carbonate de calcium naturel dont notamment les différentes craies, calcites, marbres ou encore choisie parmi le carbonate de calcium synthétique tel que le carbonate de calcium précipité à différents stades de cristallisation ou bien encore parmi les carbonates mixtes de magnésium et de calcium tels que les dolomies ou encore parmi le carbonate de magnésium, le carbonate de zinc, la chaux, la magnésie, le sulfate de baryum tel que la baryte, le sulfate de calcium, la silice, les silico-magnésiens tels que le talc, la wollastonite, les argiles et autres silico-alumineux tels que les kaolins, le mica, les oxydes ou hydroxydes de métaux ou d'alcalino-terreux tels que l'hydroxyde de magnésium, les oxydes de fer, l'oxyde de zinc, l'oxyde de titane, les dioxydes de titane sous ses formes anatase ou rutile, et leurs mélanges comme notamment les mélanges de talc et de carbonate de calcium. De manière préférentielle, la matière minérale est choisie parmi le carbonate de calcium naturel, le carbonate de calcium synthétique encore appelé carbonate de calcium précipité, le dioxyde de titane sous ses formes anatase ou rutile, le kaolin, l'hydroxyde d'aluminium, les argiles ou leurs mélanges. Enfin, un autre but de l'invention concerne l'utilisation des suspensions aqueuses selon l'invention dans les domaines du papier, de la peinture, du traitement des eaux comme notamment le domaine des boues d'épuration, de la détergence, de la céramique, des ciments ou des liants hydrauliques, des travaux publics, des encres et des vernis, de l'encollage des textiles ou encore tout type d'industrie nécessitant la mise en oeuvre de suspensions pigmentaires concentrées, et concerne plus particulièrement l'utilisation des suspensions aqueuses selon l'invention dans les domaines du papier, du traitement des eaux, de la peinture et de la céramique. La portée et l'intérêt de l'invention seront mieux perçus grâce aux exemples suivants qui ne sauraient être limitatifs. EXEMPLE 1 Cet exemple illustre l'invention et concerne la filtration d'une suspension aqueuse de carbonate de calcium naturel et plus particulièrement d'une craie de Champagne de diamètre médian égal à 2 micromètres. Pour ce faire, on met en oeuvre 286,8 grammes de la suspension de craie ayant une concentration en matière sèche égale à 20,3 % et comme appareil de filtration, un équipement de laboratoire de la société CHOQUENET constitué: - d'un cadre en polypropylène comportant une chambre de 2,2 cm de largeur et cm2 de section, - de deux plateaux en acier dont l'un fixe, présentant des cannelures sur la face interne, par lesquelles le filtrat est recueilli, - de deux joints qui assurent l'étanchéité entre les plateaux et le cadre, - de deux membranes filtrantes en polypropylène de la société SEFAR FYLTIS (réf.: F 0149 AN) La chambre de filtration (CF) peut être alimentée successivement par un réservoir Rl contenant la suspension du pigment à concentrer puis par un second réservoir R2 contenant la même suspension que précédemment à laquelle sera ajoutée une quantité de dispersant Co nécessaire à l'obtention d'un gâteau concentré (ES2) et facilement débatissable, c'est-à-dire un gâteau ayant une consistance suffisante pour être sorti de la chambre de filtration en un seul élément. Une autre alternative consiste en ce que R2 ne contient qu'une solution de dispersant. Le procédé de filtration proprement dit se déroule en deux étapes distinctes (Voir schéma 1): 1/ Lors d'une première étape, une pré-couche à partir de la suspension 1 est formée sur les membranes filtrantes, 2/ suivie d'une deuxième étape o la filtration est effectuée à partir de la suspension 2 contenant le dispersant. Lors de la deuxième étape, l'eau contenue dans la pré-couche est remplacée par l'eau chargée en dispersant contenue dans la suspension 2 si bien qu'à la fin de l'étape de filtration, le dispersant est réparti de façon homogène dans tout le gâteau de filtration. Chacune des étapes de filtration est réalisée sous une pression de 5 bars. L'étape de filtration est suivie par une étape de compression sous une pression de 15 bars et permet d'obtenir un gâteau de filtration de siccité ES2. Le gâteau de filtration est alors soumis à un faible cisaillement afin d'obtenir une suspension encore appelé "slurry" fluide. Cette étape est réalisée à l'aide d'un agitateur mécanique standard de laboratoire de type RAYNERI muni d'une pâle adaptée. Lorsque la suspension est homogène, nous procédons à la mesure de sa viscosité (visco 2) à l'aide d'un viscosimètre BrookfieldT type RVT muni d'un module adapté. La suspension selon l'invention, obtenue par le procédé selon l'invention décrit ci5 dessus et mettant en oeuvre 0,2 % en poids sec, par rapport au poids sec de craie sèche, d'un polyacrylate d'ammonium de poids moléculaire en poids égal à 4500 g/mole, est alors une suspension aqueuse de craie ayant une concentration en matière sèche égale à 76,8 % et une viscosité BrookfieldT égale à 2900 mPa.s mesurée à 10 tours/minute et égale à 518 mPa.s mesurée à 100 tours/minute. L'étape de filtration est stoppée lorsque la conductivité électrique du filtrat mesurée à l'aide d'un conductimètre HI 8820N de Hanna Instruments (Portugal) augmente, c'està-dire après avoir recueilli 170,6 grammes de filtrat. La teneur en dispersant dans le filtrat est alors quasi-nulle. EXEMPLE 2 Cet exemple illustre l'invention et concerne la filtration d'une suspension aqueuse de carbonate de calcium naturel et plus particulièrement d'un marbre de diamètre médian égal à 0,75 micromètre. Pour ce faire, avec le même mode opératoire et le même matériel que dans l'exemple 1, on met en oeuvre d'une part 173,2 grammes de la suspension aqueuse de marbre dont la concentration en matière sèche est égale à 27,6 % et d'autre part 0,5 % en poids sec, par rapport au poids sec de marbre, d'un polyacrylate de sodium dénommé Coatex DV 834, pour obtenir directement une suspension aqueuse de marbre dont la concentration en matière sèche est égale à 72,1 %, et dont la viscosité BrookfieldT est égale à 635 mPa.s mesurée à 10 tours/minute et égale à 240 mPa.s mesurée à 100 tours/minute. L'étape de filtration est stoppée lorsque la conductivité électrique du filtrat mesurée à l'aide d'un conductimètre HI 8820N de Hanna Instruments (Portugal) augmente, c'està-dire après avoir recueilli 114,5 grammes de filtrat. La teneur en dispersant dans le filtrat est alors quasi-nulle. EXEMPLE 3 Cet exemple illustre l'invention et concerne la filtration d'une suspension aqueuse de carbonate de calcium précipité (PCC) de diamètre médian égal à 0,9 micromètre. Pour ce faire, avec le même mode opératoire et le même matériel que dans l'exemple 1, on met en oeuvre d'une part 156 grammes de la suspension aqueuse de PCC dont la concentration en matière sèche est égale à 24 % et d'autre part 1,0 % en poids sec, par rapport au poids sec de PCC, d'un polyacrylate de sodium de poids moléculaire en poids égal à 10 000 g/mole, pour obtenir directement une suspension aqueuse de PCC dont la concentration en matière sèche est égale à 65,9 %, et dont la viscosité BrookfieldT est égale à 4570 mPa.s mesurée à 10 tours/minute et égale à 930 mPa.s mesurée à 100 tours/minute. L'étape de filtration est stoppée lorsque. la conductivité électrique du filtrat mesurée à l'aide d'un conductimètre HI 8820N de Hanna Instruments (Portugal) augmente, c'està-dire après avoir recueilli 123,7 grammes de filtrat. La teneur en dispersant dans le filtrat est alors quasi-nulle. EXEMPLE 4 Cet exemple illustre l'invention et concerne la filtration d'une suspension aqueuse de carbonate de calcium naturel et plus particulièrement d'un marbre de diamètre médian égal à 0,6 micromètre. Pour ce faire, avec le même mode opératoire et le même matériel que dans l'exemple 1, on met en oeuvre d'une part 226,4 grammes de la suspension aqueuse de marbre dont la concentration en matière sèche est égale à 20,9 % et d'autre part 1,0 % en poids sec, par rapport au poids sec de marbre, d'un polyacrylate de sodium dénommé Coatex DV 834, pour obtenir directement une suspension aqueuse de marbre dont la concentration en matière sèche est égale à 70,0 %, et dont la viscosité BrookfieldT est égale à 1500 mPa.s mesurée à 10 tours/minute et égale à 670 mPa.s mesurée à 100 tours/minute. L'étape de filtration est stoppée lorsque la conductivité électrique du filtrat mesurée à l'aide d'un conductimètre HI 8820N de Hanna Instruments (Portugal) augmente, c'està-dire après avoir recueilli 177,7 grammes de filtrat. La teneur en dispersant dans le filtrat est alors quasi-nulle. EXEMPLE 5 Cet exemple illustre l'invention et concerne la filtration d'une suspension aqueuse de dioxyde de titane commercialisé par la société Elementis sous le nom de RHD2. Pour ce faire, avec le même mode opératoire et le même matériel que dans l'exemple 1, on met en oeuvre d'une part 390,9 grammes de la suspension aqueuse de dioxyde de titane dont la concentration en matière sèche est égale à 24,2 % et d'autre part 0,3 % en poids sec, par rapport au poids sec de dioxyde de titane, d'un copolymère commercialisé par la société Coatex sous le nom Coatex BR3, pour obtenir directement une suspension aqueuse de dioxyde de titane dont la concentration en matière sèche est égale à 74,2 %, et dont la viscosité BrookfieldT est égale à 1100 mPa.s mesurée à 10 tours/minute et égale à 460 mPa.s mesurée à 100 tours/minute. L'étape de filtration est stoppée lorsque la conductivité électrique du filtrat mesurée à l'aide d'un conductimètre HI 8820N de Hanna Instruments (Portugal) augmente, c'està-dire après avoir recueilli 288,5 grammes de filtrat. La teneur en dispersant dans le filtrat est alors quasi-nulle. EXEMPLE 6 Cet exemple illustre l'invention et concerne la filtration d'une suspension aqueuse de kaolin commercialisé par la société Imerys sous le nom de SPS. Pour ce faire, avec le même mode opératoire et le même matériel que dans l'exemple 1, on met en oeuvre d'une part 229,1 grammes de la suspension aqueuse de kaolin dont la concentration en matière sèche est égale à 23,9 % et d'autre part 0,2 % en poids sec, par rapport au poids sec de kaolin, d'un polyacrylate de sodium de poids moléculaire en il poids égal à 4500 g/mole, pour obtenir directement une suspension aqueuse de kaolin dont la concentration en matière sèche est égale à 68,0 %, et dont la viscosité BrookfieldT est égale à 1590 mPa.s mesurée à 10 tours/minute et égale à 655 mPa.s mesurée à 100 tours/minute. L'étape de filtration est stoppée lorsque la conductivité électrique du filtrat mesurée à l'aide d'un conductimètre HI 8820N de Hanna Instruments (Portugal) augmente, c'està-dire après avoir recueilli 167,7 grammes de filtrat. La teneur en dispersant dans le filtrat est alors quasi-nulle. EXEMPLE 7 Cet exemple illustre l'invention et concerne la filtration d'une suspension aqueuse d'hydroxyde d'aluminium commercialisé par la société Martinswerk sous le nom de OL 104. Pour ce faire, avec le même mode opératoire et le même matériel que dans l'exemple 1, on met en oeuvre d'une part 201,0 grammes de la suspension aqueuse d' hydroxyde d'aluminium dont la concentration en matière sèche est égale à 25,3 % et d'autre part 0,25 % en poids sec, par rapport au poids sec d'hydroxyde d'aluminium, d'un copolymère de poids moléculaire en poids égal à 3500 g/mole et composé d'acide acrylique et de méthacrylate de méthoxy-polyéthylène glycol de poids moléculaire 2000 totalement neutralisé à la soude, pour obtenir directement une suspension aqueuse d'hydroxyde d'aluminium dont la concentration en matière sèche est égale à 71,8 %, et dont la viscosité BrookfieldT est égale à 230 mPa. s mesurée à 10 tours/minute et égale à 230 mPa.s mesurée à 100 tours/minute. L'étape de filtration est stoppée lorsque la conductivité électrique du filtrat mesurée à l'aide d'un conductimètre HI 8820N de Hanna Instruments (Portugal) augmente, c'està-dire après avoir recueilli 144,2 grammes de filtrat. La teneur en dispersant dans le filtrat est alors quasi-nulle. REVENDICATIONS 1- Procédé de préparation de suspensions aqueuses de matières minérales fluides, pompables et transportables par l'utilisateur final immédiatement après l'étape de filtration, éventuellement suivie d'une compression, avec de faibles quantités de dispersant mis en oeuvre et permettant le contrôle des quantités de dispersant présent dans le filtrat caractérisé en ce qu'il comporte une filtration en deux étapes distinctes éventuellement suivie d'une compression. 2- Procédé de préparation de suspensions aqueuses de matières minérales selon la revendication 1 caractérisé en ce que les deux étapes distinctes de la filtration sont constituées d'une première étape o il se forme une pré-couche ne mettant en oeuvre aucun agent dispersant suivie d'une deuxième étape continue à la première en présence d'un ou plusieurs agents dispersants, au cours de laquelle l'eau de la pré15 couche est remplacée par l'eau de la deuxième étape de filtration contenant un ou plusieurs agents dispersants. 3- Procédé de préparation de suspensions aqueuses de matières minérales selon l'une des revendications 1 ou 2 caractérisé en ce que la quantité d'agent dispersant utilisé dans la deuxième étape est comprise entre 0,01 % et 10 %, préférentiellement entre 0,1 % et 2 % en poids sec de dispersant par rapport au poids sec de matière minérale à filtrer. 4- Procédé de préparation de suspensions aqueuses de matières minérales selon l'une des revendications 1 à 3 caractérisé en ce que la quantité d'agent dispersant présent dans le filtrat est contrôlée et limitée par une mesure en continu de la conductivité électrique du filtrat et en ce que l'étape de filtration est stoppée dès l'instant o la conductivité électrique du filtrat augmente. 5- Procédé de préparation de suspensions aqueuses de matières minérales selon l'une des revendications 1 à 4 caractérisé en ce que la matière minérale est choisie parmi le carbonate de calcium naturel telles que les différentes craies, calcites, marbres ou encore choisie parmi le carbonate de calcium synthétique tel que le carbonate de calcium précipité à différents stades de cristallisation ou bien encore parmi les carbonates mixtes de magnésium et de calcium tels que les dolomies ou encore parmi le carbonate de magnésium, le carbonate de zinc, la chaux, la magnésie, le sulfate de baryum tel que la baryte, le sulfate de calcium, la silice, les silico5 magnésiens tels que le talc, la wollastonite, les argiles et les silico-alumineux tels que les kaolins, le mica, les oxydes ou hydroxydes de métaux ou d'alcalino-terreux tels que l'hydroxyde de magnésium, les oxydes de fer, l'oxyde de zinc, l'oxyde de titane, les dioxydes de titane sous ses formes anatase ou rutile, et leurs mélanges, et préférentiellement choisie parmi le carbonate de calcium naturel, le carbonate de calcium synthétique encore appelé carbonate de calcium précipité, le dioxyde de titane sous ses formes anatase ou rutile, le kaolin, l'hydroxyde d'aluminium, les argiles ou leurs mélanges. 6- Suspension aqueuse de matières minérales fluide, pompable et transportable par l'utilisateur final immédiatement après l'étape de filtration, éventuellement suivie d'une compression, caractérisée en ce qu'elle contient 0,01 % à 10 %, préférentiellement 0,1 % à 2 % en poids sec de dispersant par rapport au poids sec de matière minérale à filtrer, et en ce qu'elle est obtenue par le procédé selon l'une quelconque des revendications 1 à 5. 7- Utilisation de la suspension aqueuse selon la revendication 6 dans les domaines du papier, de la peinture, du traitement des eaux comme le domaine des boues d'épuration, de la détergence, de la céramique, des ciments ou des liants hydrauliques, des travaux publics, des encres et des vernis, de l'encollage des textiles et plus particulièrement dans le domaine du papier, de la céramique, de la peinture et du traitement des eaux.